МНОГОСЛОЙНАЯ ПЛАСТИКОВАЯ ПЛЕНКА

1. Многослойная пленка для эластичной упаковки, содержащая, по меньшей мере:
слой подложки (В) на основе полипропилена, имеющий первую и вторую стороны;
первый слой покрытия (А), связанный с первой стороной указанного слоя подложки (В);
второй слой покрытия (С), связанный со второй стороной указанного слоя подложки (В), указанный второй слой покрытия имеет свободную внешнюю поверхность;
при этом, по меньшей мере, к одному из указанных первому (А) и второму (С) слоям покрытия добавлен силиконовый полимер с очень высокой вязкостью, используемый в качестве смазывающего средства; и на указанный первый слой покрытия (А) нанесен защитный слой металлизации (А').
2. Многослойная пленка по п.1, характеризующаяся тем, что указанный силиконовый полимер добавлен ко второму слою покрытия (С).
3. Многослойная пленка по п.1, где указанный силиконовый полимер имеет вязкость более 15000000 сСт.
4. Многослойная пленка по п.1, где указанный силиконовый полимер имеет средневесовую молекулярную массу более 300000 Mw.
5. Многослойная пленка по п.2, где указанный силиконовый полимер имеет вязкость более 15000000 сСт.
6. Многослойная пленка по п.1, где указанный силиконовый полимер является единственным смазывающим средством или его комбинируют с одним или более дополнительными смазывающими средствами в количествах не более 500 м.д.
7. Многослойная пленка по одному из пп.2-5, где указанный силиконовый полимер является единственным смазывающим средством или его комбинируют с одним или более дополнительными смазывающими средствами в количествах не более 500 м.д.
8. Многослойная пленка по одному из пп.1-6, где количество указанного силиконового полимера составляет от 0,5 до 2,0 мас.% в пересчете на массу указанного первого или второго слоя покрытия (А, С), к которому он добавлен.
9. Многослойная пленка по одному из пп.1-6, где указанный защитный слой металлизации (А') образован слоем вакуумной металлизации.
10. Многослойная пленка по одному из пп.1-6, где указанный защитный слой металлизации (А') представляет собой слой на основе алюминия.
11. Многослойная пленка по одному из пп.1-6, где указанный защитный слой металлизации (А') имеет толщину в интервале 100-300 (Е).
12. Многослойная пленка по одному из пп.1-6, где указанный защитный слой металлизации (А') имеет оптическую плотность (OD) в интервале от 1 до 3.
13. Многослойная пленка по одному из пп.1-6, где значение коэффициента динамического трения (COF) меньше или равно 0,35.
14. Многослойная пленка по одному из пп.1-6, где указанный первый слой покрытия (А) имеет толщину в интервале от 0,5 до 2 мкм, предпочтительно в интервале от 0,6 до 0,8 мкм.
15. Многослойная пленка по одному из пп.1-6, где указанный второй слой покрытия (С) имеет толщину в интервале от 0,5 до 3 мкм.
16. Многослойная пленка по одному из пп.1-6, где указанный слой подложки (В) указанной пленки имеет толщину в интервале от 10 до 100 мкм.
2
3
3
4
2
3
4
17. Многослойная пленка по одному из пп.1-6, где первый и/или второй слой покрытия (А; C) состоит из, по меньшей мере, одного из следующих полимеров: C-C-сополимер, C-C-сополимер, C-C-C-терполимер, сополимер этилена и винилового спирта или из их комбинаций.
18. Многослойная пленка по одному из пп.1-6, где, по меньшей мере, в один из указанных слоев покрытия (А; C) добавлен антиадгезив такой, как аморфный кремний, карбонат кальция, силикат магния, силикат алюминия, или сшитый полиметакрилат, или сшитый полисилоксан.
19. Многослойная пленка по одному из пп.1-6, которая содержит дополнительные средства, которые улучшают адгезию указанного защитного слоя металлизации (А') или улучшают барьерные характеристики такие, как сополимеры полиолефинов с привитым малеиновым ангидридом, терпеновые смолы, карбоцепные полимеры, которые добавлены к указанному первому и/или второму слою покрытия (А; С), к которым добавлен упомянутый силиконовый полимер.
2
20. Многослойная пленка по одному из пп.1-6, где указанный слой подложки (В) состоит из 100%-ного изотактического полипропилена, смеси изотактического полипропилена с изотактическим полипропиленом с высокой степенью кристалличности, изотактического полипропилена бимодальной структуры, который может содержать до 1% C, смеси двух изотактических полипропиленов, один из которых имеет показатель изотактичности ниже или равный 2%, или полипропилена с бимодальным молекулярно-массовым распределением, и содержащего максимально до 1% этилена.
21. Многослойная пленка по одному из пп.1-6, которая имеет структуру А-В-С.
22. Многослойная пленка по одному из пп.1-6, которая имеет структуру A-D-B-C с промежуточным соединяющим слоем (D) между указанным первым слоем покрытия (A) и указанным слоем подложки (В).
23. Многослойная пленка по одному из пп.1-6, которая имеет структуру A-D-B-D-C с соединяющим слоем (D) между слоем подложки и указанным первым слоем покрытия (А), а также с соединяющим слоем (D) между указанным слоем подложки (В) и указанным вторым слоем покрытия (С).
24. Многослойная пленка по п.22, где указанный соединяющий слой (D) состоит из сополимера полиолефина, к которому привит малеиновый ангидрид.
3
25. Многослойная пленка по одному из пп.1-6, где в указанный слой подложки (B) добавлены порообразующие средства такие, как PBT, СаСО, EVOH или подобные.
26. Многослойная пленка по п.22, где указанные порообразующие средства добавлены в соединяющий слой (D).
2
2
2
27. Многослойная пленка по одному из пп.1-6, где указанные первый и/или второй слои покрытия (А; С), на которые наносят защитный слой металлизации (А'), были обработаны коронным разрядом, предпочтительно в отсутствие O и предпочтительно в присутствии смесей газов на основе N и СО, перед напылением указанного защитного слоя (А').
28. Многослойная пленка по одному из пп.1-6, где указанные первый и/или второй слои покрытия (А; С), на которые наносят указанный защитный слой (А'), были обработаны при помощи смешанной системы коронный разряд-пламя перед напылением указанного защитного слоя (А').
29. Многослойная пленка по одному из пп.1-6, где указанный второй слой покрытия (С) является термосвариваемым.
30. Многослойная пленка по одному из пп.1-6, где указанный силиконовый полимер добавлен в толщу указанных первого и/или второго защитного слоя (А; С).
31. Способ получения металлизированной многослойной пластиковой пленки, включающий следующие операции:
экструзия пленки с образованием многослойной структуры, содержащей, по меньшей мере, слой подложки (В), первый слой покрытия (А), связанный с первой стороной указанного слоя подложки (В), и второй слой покрытия (С), связанный со второй стороной указанного слоя подложки (В), при этом указанный первый слой покрытия (А) образует первую внешнюю поверхность указанной многослойной структуры, указанный второй слой покрытия (С) образует вторую внешнюю поверхность указанной многослойной структуры;
металлизация указанной второй внешней поверхности указанной многослойной структуры с образованием металлизированного защитного слоя (А');
сматывание полученной таким образом пленки в рулон;
при этом используют силиконовый полимер с очень высокой вязкостью в качестве смазывающего средства, связанного, по крайней мере, с одним из указанных первым и/или вторым слоем покрытия (А; С).
32. Способ по п.31, где указанный силиконовый полимер добавляют в полимерную массу перед экструзией.
33. Способ по п.31, где указанный силиконовый полимер добавляют к первому слою покрытия (А).
34. Способ по п.32, где указанный силиконовый полимер добавляют к первому слою покрытия (А).
35. Способ по одному из пп.31-34, где указанный силиконовый полимер имеет вязкость более 15000000 сСт.
36. Способ по одному из пп.31-34, где указанный силиконовый полимер имеет средневесовую молекулярную массу более 300000 (Mw).
37. Способ по одному из пп.31-34, где указанный силиконовый полимер используют в качестве единственного смазывающего средства или в комбинации с одним или более дополнительными смазывающими средствами в количествах не более 500 м.д.
38. Способ по одному из пп.31-34, где количество указанного силиконового полимера составляет от 0,5 до 2,0 мас.% относительно массы указанного первого и/или второго слоя покрытия (А; С), к которому он добавлен.
39. Способ по одному из пп.31-34, где указанный слой металлизации (А') представляет собой слой алюминия.
40. Способ по одному из пп.31-34, где указанный силиконовый полимер добавляют в смесь, по меньшей мере, одного из указанных первого и/или второго слоев покрытия (А; С), связанных со слоем подложки (В).
41. Способ по одному из пп.31-34, где указанный силиконовый полимер наносят на слой, расположенный на первой стороне слоя подложки (В), и когда пленку сматывают в рулон, при контакте с соответствующей внешней стороной пленки, он переносится на другую сторону слоя подложки (В).
42. Способ по одному из пп.31-34, включающий операцию активации поверхности, по меньшей мере, одной из внешних сторон пленки для увеличения поверхностной энергии указанной стороны перед переносом указанного силиконового полимера на указанную сторону, например, путем плазменной обработки, обработки пламенем или обработки коронным разрядом.
43. Способ по одному из пп.31-34, включающий последующую операцию запаивания, по меньшей мере, одного из указанных слоев (А; С; D) на конце указанной пленки с образованием замкнутой упаковки.
44. Способ по одному из пп.31-34, включающий операции:
экструзия пленки, имеющей многослойную структуру, указанный силиконовый полимер связан, по меньшей мере, с первым слоем покрытия А;
сматывание указанной пленки с образованием рулона;
перематывание указанной пленки в камере для металлизации;
металлизация указанной второй внешней поверхности указанной многослойной структуры с образованием металлизированного защитного слоя (А');
перематывание полученной таким образом металлизированной пленки в рулон;
предоставление возможности силиконовому полимеру перемещаться с первого слоя покрытия на слой металлизации.
45. Способ по одному из пп.31-34, включающий операцию совместной экструзии промежуточного соединяющего слоя (D), находящегося между указанным слоем подложки (В) и, по меньшей мере, одним из указанных первым (А) и вторым (С) слоем покрытия.
46. Пленка по одному из пп.1-6, которая представляет собой полученную совместной экструзией двуосно-ориентированную пленку.